(57)【要約】筆記用具で使用するための消去可能なインキが提供される。１つの面では、そのインキは、溶剤とこの溶剤中に着色剤として分散されたフレーク様のモルホロジーを有する含量とを含み、他の着色剤を本質上含まない。【特許請求の範囲】
【請求項１】
筆記用具で使用するための消去可能なインキであって、溶剤と該溶剤中に分散されたフレーク様のモルホロジーを有する顔料とを含み、該顔料以外の着色剤を実質上含まないインキ。
【請求項２】
顔料が真珠箔顔料である請求項１記載のインキ。
【請求項３】
顔料がマイカフレーク顔料、グラファイト及び金属フレーク顔料よりなる群から選択される請求項１記載のインキ。
【請求項４】
顔料が約１ミクロン〜約２５ミクロンの平均直径を有する請求項１記載のインキ。
【請求項５】
インキが少なくとも約８０％の消去率を示す請求項１記載のインキ。
【請求項６】
溶剤が水性溶剤系からななる請求項１記載のインキ。
【請求項７】
インキが約０．０１〜約０．８の剪断減粘性指数を有する請求項１記載のインキ。
【請求項８】
溶剤と該溶剤中に分散された約１ミクロン〜約２５ミクロンの平均直径を有するフレーク様の顔料とを含む筆記用具で使用するための消去可能なインキ。
【請求項９】
顔料が真珠箔顔料である請求項８記載のインキ。
【請求項１０】
顔料が、マイカフレーク顔料、グラファイト及び金属フレーク顔料よりなる群から選択される請求項８記載のインキ。
【請求項１１】
インキが少なくとも約８０％の消去率を示す請求項８記載のインキ。
【請求項１２】
溶剤が水性溶剤系からななる請求項８記載のインキ。
【請求項１３】
インキが約０．０１〜約０．８の剪断減粘性指数を有する請求項８記載のインキ。
【請求項１４】
溶剤と該溶剤中に分散された約１ミクロン未満の平均厚さを有するフレーク様の顔料とを含む筆記用具で使用するための消去可能なインキ。
【請求項１５】
顔料が真珠箔顔料である請求項１４記載のインキ。
【請求項１６】
顔料が、マイカフレーク顔料、グラファイト及び金属フレーク顔料よりなる群から選択される請求項１４記載のインキ。
【請求項１７】
顔料が約１ミクロン〜約２５ミクロンの平均直径を有する請求項１４記載のインキ。
【請求項１８】
インキが少なくとも約８０％の消去率を示す請求項１４記載のインキ。
【請求項１９】
溶剤が水性溶剤系からななる請求項１４記載のインキ。
【請求項２０】
インキが約０．０１〜約０．８の剪断減粘性指数を有する請求項１４記載のインキ。
【請求項２１】
紙基体に消去可能なマーキングを形成する方法において、溶剤と該溶剤中に分散されたフレーク様のモルホロジーを有する顔料とを含み、該顔料以外の着色剤を実質上含まない消去可能なインキを収容する筆記用具で該基体にマーキングを形成することからなる消去可能なマーキングの形成法。
【請求項２２】
紙基体に消去可能なマーキングを形成する方法において、溶剤と該溶剤中に分散された約１〜約２５ミクロンの平均直径を有するフレーク様の顔料とを含む消去可能なインキを収容する筆記用具で該基体にマーキングを形成することを含む消去可能なマーキングの形成法。
【請求項２３】
紙基体に消去可能なマーキングを形成する方法において、溶剤と該溶剤中に分散された約１ミクロン未満の平均厚さを有するフレーク様の顔料とを含む消去可能なインキを収容する筆記用具で該基体にマーキングを形成することを含む消去可能なマーキングの形成法。
【請求項２４】
溶剤と該溶剤中に分散されたフレーク様のモルホロジーを有する顔料とを含み、該顔料以外の着色剤を実質上含まない消去可能なインキを収容する容器を含むことからなる筆記用具。
【請求項２５】
溶剤と該溶剤中に分散された約１〜約２５ミクロンの平均直径を有するフレーク様の顔料とを含む消去可能なインキを収容する容器を含む筆記用具。
【請求項２６】
溶剤と該溶剤中に分散された約１ミクロン未満の平均厚さを有するフレーク様の顔料とを含む消去可能なインキを収容する容器を含む筆記用具。
【発明の詳細な説明】
【０００１】
本願は、２０００年７月３日付け出願の米国特許出願第０９／６０８，９２５号の部分継続出願であり、その全開示をここに参照の対象として記載する。
【０００２】
技術分野
本発明は、消去可能なインキ、特に筆記用具で使用するための消去可能なインキに関する。
【０００３】
発明の背景
幾つかの筆記用具、例えば、ペンやマーカーは消去可能なインキを含むので、このインキで形成されたマーキングは消去することが可能である。このようなインキは通常のイレーザーを使用して容易に消去されること、消去は実質上完全であること、マーキングをなした直後及び時間が経過した後の両方でマーキングを消去することが可能であることが望ましい。また、消去可能なインキは、消去不可能なインキと比較して良好な筆記性能を提供することが望ましい。
【０００４】
発明の概要
本発明は、筆記用具で使用したときに良好な筆記性能を提供する消去可能なインキを提供する。
【０００５】
本発明の１つの面に従えば、筆記用具で使用するための消去可能なインキは、溶剤とフレーク様のモルホロジーを有する顔料とを含む。この顔料は溶剤中に分散されており、そしてインキは該顔料以外の着色剤を実質上含まない。
【０００６】
本発明の他の面に従えば、筆記用具で使用するための消去可能なインキは、溶剤とフレーク様の顔料とを含む。この顔料は約１〜約２５ミクロンの平均直径を有し、そして溶剤中に分散されている。
【０００７】
本発明の他の面に従えば、筆記用具で使用するための消去可能なインキは、溶剤とフレーク様の顔料とを含む。この顔料は約１ミクロン未満の平均厚さを有し、そして溶剤中に分散されている。
【０００８】
本発明の追加的な面に従えば、紙基体上に消去可能なマーキングを形成する方法は、消去可能なインキを収容する筆記用具で基体上にマーキングを作ることを含む。この消去可能なインキは、溶剤とフレーク様のモルホロジーを有する顔料とを含む。顔料は溶剤中に分散されており、そしてインキは該顔料以外の着色剤を実質上含まない。
【０００９】
本発明の更に他の面に従えば、紙基体上に消去可能なマーキングを形成する方法は、消去可能なインキを収容する筆記用具で基体上にマーキングを作ることを含む。この消去可能なインキは、溶剤とフレーク様の顔料とを含む。顔料は約１ミクロン〜約２５ミクロンの平均直径を有し、そして溶剤中に分散されている。
【００１０】
本発明の更に他の面に従えば、紙基体上に消去可能なマーキングを形成する方法は、消去可能なインキを収容する筆記用具で基体上にマーキングを作ることを含む。この消去可能なインキは、溶剤とフレーク様の顔料とを含む。顔料は約１ミクロン未満の平均厚さを有し、そして溶剤中に分散されている。
【００１１】
本発明の更に他の面に従えば、筆記用具は、消去可能なインキを収容する容器を含む。この消去可能なインキは、溶剤とフレーク様のモルホロジーを有する顔料とを含む。顔料は溶剤中に分散されており、そしてインキは該顔料以外の着色剤を実質上含まない。
【００１２】
本発明の更に他の面に従えば、筆記用具は、消去可能なインキを収容する容器を含む。この消去可能なインキは、溶剤とフレーク様の顔料とを含む。顔料は約１ミクロン〜約２５ミクロンの平均直径を有し、そして溶剤中に分散されている。
【００１３】
本発明の更に他の面に従えば、筆記用具は、消去可能なインキを収容する容器を含む。この消去可能なインキは、溶剤とフレーク様の顔料とを含む。顔料は約１ミクロン未満の平均厚さを有し、そして溶剤中に分散されている。
【００１４】
本発明のこれらの及び他の特徴、面、並びに利益は、以下の説明及び特許請求の範囲に関して更によく理解されるだろう。
【００１５】
詳細な説明
本発明は、筆記用具において使用するための消去可能なインキを提供する。消去性は、フレーク様のモルホロジーを有する顔料をインキ中の主着色剤として使用することによって得ることができる。好ましいインキでは、かかる顔料はインキ中の唯一の着色剤である、即ち、インキは染料や非フレーク様のモルホロジーを有する顔料を実質上含まない。というのは、これらの着色剤は消去性を妨げる傾向を有するからである。
【００１６】
幾つかの好ましいインキは剪断減粘性でもある、即ち、インキは剪断を受けたときに剪断減粘性流れ挙動を示す非ニュートン液体である。本発明の好ましい剪断減粘性インキは、約１００／秒よりも大きい剪断速度において約１０００ｍＰａ・ｓｅｃよりも大きくない粘度を有する薄い易流動性液体になる。
【００１７】
１つの面では、本発明は、溶剤とその溶剤中に着色剤として分散されたフレーク様のモルホロジーを有する顔料とを含む筆記用具に使用するための消去可能なインキであって、他の着色剤を実質上含まないインキを特徴とする。
【００１８】
本発明のこの面の実施は、次の特徴のうちの１つ又はそれ以上を含むことができる。顔料は真珠箔顔料である。顔料は、マイカフレーク顔料、グラファイト及び金属フレーク顔料よりなる群から選択される。顔料は、少なくとも約０．５ミクロンの回転半径を有する。インキは、少なくとも８０％の消去率を示す。溶剤として、水性溶剤系が挙げられる。インキは剪断減粘性である。インキは、約０．０１〜約０．８の剪断減粘性指数を有する。
【００１９】
他の面では、本発明は、溶剤とその溶剤中に着色剤として分散された少なくとも約０．５ミクロンの回転半径を有する顔料とを含む筆記用具に使用するための消去可能なインキを特徴とする。
【００２０】
本発明のこの面の実施は、次の特徴のうちの１つ又はそれ以上を含むことができる。顔料は真珠箔顔料である。顔料は、マイカフレーク顔料、グラファイト及び金属フレーク顔料よりなる群から選択される。インキは、少なくとも８０％の消去率を示す。溶剤として、水性溶剤系が挙げられる。インキは剪断減粘性である。インキは、約０．０１〜約０．８の剪断減粘性指数を有する。
【００２１】
更なる面では、本発明は、溶剤とその溶剤中に着色剤として分散された約１〜約８のアスペクト比を有する顔料とを含む筆記用具に使用するための消去可能なインキを特徴とする。
【００２２】
本発明のこの面の実施は、次の特徴のうちの１つ又はそれ以上を含むことができる。顔料は真珠箔顔料である。顔料は、マイカフレーク顔料、グラファイト及び金属フレーク顔料よりなる群から選択される。顔料は、少なくとも約０．５ミクロンの回転半径を有する。インキは、少なくとも８０％の消去率を示す。溶剤として、水性溶剤系が挙げられる。インキは剪断減粘性である。インキは、約０．０１〜約０．８の剪断減粘性指数を有する。
【００２３】
筆記用具に使用するときには、好ましいインキは、イーブンレイダウンそして良好な線強度、例えば、約２５％よりも大きいそしてより好ましくは約３０％よりも大きい線強度、良好な線均一性及び良好な筆記性能を示す。
【００２４】
本明細書において、用語「レイダウン」を使用するときには、それは、特定の長さのマーキングを作るときに基体に付着されるインキの量を意味する。好ましい真珠箔インキの典型的なレイダウンは、約０．１ｍｇ／ｍ〜約１５．０ｍｇ／ｍ、好ましくは約１．０ｍｇ／ｍ〜約１２．０ｍｇ／ｍ、そして最も好ましくは約５．０ｍｇ／ｍ〜約１０．０ｍｇ／ｍである。
【００２５】
本明細書において、用語「イーブンレイダウン」を使用するときには、それは、基体に適用して連続マーキングを作るときの筆記用流体のモルホロジーを意味し、そして最少の塗り落ち即ち筆記線内の少ない空隙、及び均一な厚さによって特徴づけられ、即ち、筆記線の幅はその線の長さに沿ってほぼ一定である。
【００２６】
本明細書において、用語「線強度」を使用するときには、それは、紙のような基体に作られたマーキングの強度を意味する。マーキングの強度は、検出トレーシングの平均灰色値（黒色＝０、白色＝２５５）として測定することができる。次いで、ｚの平均灰色値を有するマーキングの強度％は、強度％＝（１−［ｚ／２５５］）×１００として計算される。別法として、マーキングの強度は、いかなるマーキングもない基体の記録された反射率（“ブランク反射率”）と基体のマーキングの反射率（マーキング反射率）との間の差異を計算することによって決定することができる。この方法に従えば、マーキングの強度％は、計算した強度差をブランク反射率に標準化しそしてこの値に１００を掛けることによって計算される。黒色基準は、１００％に相当するマーキング強度を有する。これらの２つの方法から得られるデータは匹敵する。
【００２７】
本明細書において、用語「線均一性」を使用するときには、それは、基体に作られたマーキングの異なる部分に沿って測定した強度の標準偏差を意味する。線均一性は、イーブンレイダウンの尺度として使用することができる。
【００２８】
好ましい消去可能なインキは、水性溶剤系中に分散されたフレーク様顔料を含む。
【００２９】
典型的には、インキは、本発明に従ったフレーク様顔料を約１重量％〜約５０重量％そして水性溶剤系を約３０重量％〜約９９重量％含む。好ましくは、インキは、約３重量％〜約２５重量％のフレーク様顔料及び約６０重量％〜約９６重量％の水性溶剤系を含む。より好ましくは、インキは、約５重量％〜約２０重量％のフレーク様顔料及び約７４重量％〜約９４重量％の水性溶剤系を含む。
【００３０】
典型的には、消去可能なインキは、約８０％よりも大きい消去率を示す。好ましくは、剪断減粘性インキは、約９０％よりも大きい消去率を示す。最も好ましくは、剪断減粘性インキは、約９５％よりも大きい消去率を示す。典型的には、消去可能なインキは、約２５％よりも大きい線強度を示す。より好ましくは、消去可能なインキは、約３０％よりも大きい線強度を示す。最も好ましくは、消去可能なインキは、約４０％よりも大きい線強度を示す。
【００３１】
フレーク様顔料
顔料のモルホロジーは、良好な消去性及び筆記特性を提供するように選択される。顔料モルホロジーは、顔料粒子の回転半径、即ち、シート様粒子をその重力中心の周囲で回転させることによって画成される想像上の球体の半径によって、そしてその球体の寸法によって規定することができる。好ましくは、顔料粒子は、約０．５ミクロン〜約１２．５ミクロンそしてより好ましくは約１．０ミクロン〜７．５ミクロンの回転半径を有する。
【００３２】
顔料粒子の平均寸法は、走査電子顕微鏡法（ＳＥＭ）を実施することによって確かめることができる。好ましい顔料は、典型的には、約３ミクロン未満の平均厚さを有する。好ましくは、顔料は、約１ミクロン未満の平均厚さを有する。より好ましくは、顔料は、約０．５ミクロン未満の平均厚さを有する。最も好ましくは、顔料は、約０．２５ミクロン未満の平均厚さを有する。更に最も好ましくは、顔料は約０．１ミクロン〜１ミクロンの平均厚さを有する。典型的には、顔料は約１ミクロン〜約２５ミクロンの平均直径を有する。好ましくは、顔料は約２ミクロン〜約１５ミクロンの平均直径を有する。より好ましくは、顔料は約３ミクロン〜約１２ミクロンの平均直径を有する。
【００３３】
また、顔料粒子の寸法は、長さ対幅のアスペクト比によって表わすこともできる。平均長さ及び平均幅は同じでも又は異なってもよい。典型的には、顔料粒子の平均幅は平均長さよりも小さい。長さ対幅のアスペクト比は、典型的には約１〜約８であり、好ましくは約１〜約５であり、より好ましくは約１〜約３であり、そして最も好ましくは約１〜約２である。
【００３４】
一般的には、顔料粒子の最大寸法は、顔料粒子が筆記用具の先端の開口を通過する必要性によって、また顔料粒子が時間を経過しても沈降しない安定な懸濁液を形成するという要件によって限定される。顔料粒子の最小寸法は、基体材料の隙間への粒子の侵入を制限するように選択される。顔料粒子のフレーク様のモルホロジーは、粒子が基体材料の表面上に平らに横たわって水平に整列し、しかして基体の隙間に侵入せずに互いに重なり合うような“リーフィング（ｌｅａｆｉｎｇ）”現象をもたらす。このようなリーフィング粒子は容易に消去されるのに対して、隙間にある粒子は一般には消去されない。
【００３５】
好適な顔料としては、マイカ（雲母）顔料、例えば、金属酸化物被覆マイカ基材真珠箔顔料、他のタイプのフレーク様真珠箔顔料、フレーク様のモルホロジーを有するグラファイト、ガラスフレーク顔料及び金属フレーク顔料が挙げられる。
【００３６】
好適なマイカフレーク顔料としては、例えば、米国ニューヨーク州ホーソーン所在のイー・エム・インダストリーズ・インコーポレーテッドから入手可能な商品名「Ｂｌａｃｋ　Ｍｉｃａ」（酸化鉄、二酸化チタン及び／又は雲母）、「Ｍｉｃｒｏｎａｓｐｈｅｒｅ　Ｍ」（シリカ及び／又は雲母）、「Ｃｏｌｏｒｏｎａ　Ｂｌａｃｋｓｔａｒ　Ｂｌｕｅ」（酸化鉄及び／又は雲母）、「Ｍｉｃｏｒｏｎａ　Ｍａｔｔｅ　Ｂｌｕｅ」（フェロシアン化第二鉄／雲母）及び「Ａｆｆｌａｉｒ　１１０」（二酸化チタン／雲母）が挙げられる。
【００３７】
好適な金属酸化物被覆マイカ（“真珠層”顔料とも称される）は、例えば米国特許３０８７８２８に記載されているので、その開示をここで参照の対象として記載する。かかる顔料において使用するのに好適なマイカ相は「Ｉｌｌｉｔｅ」（ＪＣＰＤＳ　ｃａｒｄ　＃　２６−０９１１）である。真珠層顔料において使用するのに好適な金属酸化物としては、二酸化チタン、酸化クロム、酸化コバルト、酸化ニッケル、酸化錫及び酸化鉄が挙げられる。好適な酸化鉄はヘマタイトである。真珠箔効果を提供する真珠層顔料（本発明では、“真珠箔顔料”と称する）は市場で入手可能である。好ましい真珠箔顔料としては、商品名「Ａｆｆｌａｉｒ」（米国ニューヨーク州ホーソーン所在のイー・エム・インダストリーズ・インコーポレーテッド）、「Ｔｉｍｉｒｏｎ」、「Ｃｏｌｏｒｏｎａ」、「Ｓｏｌｏｒｏｎ」、「Ｄｉｃｈｒｏｎａ」及び「Ｂｉｒｏｎ」（米国ニューヨーク州ホーソーン所在のイー・エム・インダストリーズ・インコーポレーテッドのロナ部門）、「Ｍｅａｒｌｉｎ」、「Ｃｅｌｌｉｎｉ」、「Ｔｉｍｉｃａ」、「Ｄｕｏｃｒｏｍｅ」及び「Ｍｅａｒｌｉｔｅ」（米国ニュージャージー州イセリン所在のエンゲルハード・コーポレーション）、「Ｆｌｏｎａｃ」（米国ニュージャージー州ピスカタウエイ所在のプレスパーズ・インコーポレーテッド）、並びに「Ｆｉｒｅｍａｘ」（米国コロラド州デンバー所在のロッキー・マウンテン・インターナショナル）の下に製造販売される製品が挙げられる。
【００３８】
他の好適な真珠箔顔料（混合顔料と称される）は、他の顔料又は染料を元の酸化物層の頂部に又はそれと同時に沈殿させることによって作られる。これらの物質の例としては、酸化鉄（Ｆｅ２Ｏ３又はＦｅ３Ｏ４）、酸化第二クロム（Ｃｒ２Ｏ３）、チタン酸コバルト（ＣｏＴｉＯ３）、酸化アルミニウム、シリカ、フエロシアン化第二鉄、紺青、カルミン、及び「Ｄ＆Ｃ　Ｒｅｄ　３０」が挙げられる。混合顔料は、干渉及び吸収効果の両方の混合物である色彩を生じる。吸収色彩（無機又は有機着色剤の上色から生じる）が干渉色彩と同じであるときには、得られる真珠箔顔料は高品位で輝いた色採を有する。吸収色彩が干渉色彩とは異なる場合には、得られる顔料は、二重色彩又は二色効果を有する。この場合には、観察される色彩は見る角度によって変化し、反射角では界面色が観察されそしてすべての他の角度では吸収色が見られる。これらの顔料は、“二色性顔料”と称される。かかる顔料は、イー・エム・インダストリーズ・インコーポレーテッドのロナ部門から商品名「Ｄｉｃｈｒｏｎａ」及び「Ｃｏｌｏｒｏｎａ」の下に市場で入手可能である。
【００３９】
異なる又は同じ色の２種又はそれ以上の真珠箔顔料を混合して所望の色彩効果を得ることができる。もしも顔料が干渉単独から色彩を得ているならば、色彩は付加的に混合し、例えば、青色及び黄色は緑色を生じないがしかしその代わり青色顔料対黄色顔料の比率に依存して白色又はより淡い青色若しくは黄色を生じる。かくして、もしも青色干渉顔料が所望よりも強い青色であるならば、黄色干渉顔料を加えて色彩を調整することができる。青色干渉顔料に干渉及び吸収の両方から色彩を得る第二の青色顔料を組み合わせると、明るい青色である混合色を得ることができる。
【００４０】
また、真珠箔顔料は、非真珠箔顔料と混合させることもできる。たいていの場合には、生じる色彩は実験的に測定される。しかしながら、真珠箔顔料に黒色顔料、例えば、マイカ、二酸化チタン及び黒色酸化鉄よりなる黒色マイカ顔料を混合する場合には、色彩結果を予測することができる。
【００４１】
例えば、もしも真珠箔顔料が黒色顔料と混合される紫色干渉顔料であるならば、その色彩は、黒色が散乱光を吸収するにつれて益々強い紫色になることが認められる。もしも真珠箔顔料が黒色顔料と混合される二色性顔料であるならば、その色彩は、黒色が吸収顔料からの散乱光を吸収するにつれて二色効果（吸収顔料によって優勢色彩）から干渉色彩によって支配される色彩に変化することが認められる。赤色／青色真珠箔顔料（二酸化チタン層を有するカルミン）では、観察される色彩は、黒色を添加するにつれて紫がかったピンクから強い青色がかった紫に変化する。同様に、もしも真珠箔顔料が干渉色及び吸収色の両方を生じる酸化物層を有するならば、黒色顔料の添加は、混合物を干渉色によって支配された色に変化させる。赤色真珠箔顔料（赤色酸化鉄層）への黒色の添加は、褐色がかった赤色から赤色がかった紫色へ変色させることが認められる。好適な色彩の組み合わせの追加的な例は“真珠箔インキ”と題する目下出願中の米国特許特許願０９／６０９８１１に、そして“真珠箔インキ、筆記用具及び方法”と題する米国特許願０９／６０９８１１の部分継続出願にも開示されているので、これらの開示をここに参照の対象として記載する。
【００４２】
好適な非マイカ基材真珠箔顔料としては、天然真珠箔（魚の鱗からのグアニン／ハイポキサンチン結晶）、塩基性炭酸鉛、ヒ酸水素鉛及びオキシ塩化ビスマス顔料が挙げられる。好適なオキシ塩化ビスマスフレークの例としては、例えば、「Ｂｉｒｏｎ　ＥＳＱ」及び「Ｂｉｒｏｎ　ＬＦ−２０００」が挙げられるが、これらもイー・エム・インダストリーズ・インコーポレーテッドから入手可能である。
【００４３】
好適なグラファイト粒子としては、非晶質グラファイト、フレーク状天然グラファイト、一次合成グラファイト及び二次合成グラファイトが挙げられるが、これらに限定されるものではない。一次及び二次合成グラファイト粒子は合成的に製造されそして精製された粒子であり、これに対して非晶質及びフレーク状グラファイト粒子は天然産である。好ましくは、グラファイト粒子はフレーク状天然グラファイトである。好適なグラファイト粒子の例としては、グラファイト・ミルズ・インコーポレーテッド（米国ニュージャージー州アズベリー・グラファイト・ミルズ）から入手可能な商品名「Ｍｉｃｒｏ　７５０」及び「Ｍｉｃｒｏ　７９０」（フレーク）、「Ｍｉｃｒｏ　１５０」及び「Ｍｉｃｒｏ　１９０」（非晶質）、「Ｍｉｃｒｏ　２５０」及び「Ｍｉｃｒｏ　２９０」（一次合成）、並びに「Ｍｉｃｒｏ　４５０」及び「Ｍｉｃｒｏ　４９０」（二次合成）の下に製造販売されるものが挙げられるが、これらに限定されるものではない。
【００４４】
好適な金属フレーク顔料は、例えば、米国特許５７６２６９４、同５４７４６０３及びＧＢ特許９７４１２３に記載されているので、必要ならばこれらの開示を参照されたい。好適なアルミニウムフレークとしては、例えば、米国オハイオ州ペインスビル所在のエックカート・アメリカ・Ｌ．Ｐ．から入手可能な商品名「Ｍｅｔａｌｕｒｅ　Ａｌｕｃｏｌｏｒ」（有機顔料／アルミニウム）及び「Ａｌｏｘａｌ」（酸化表面を有するアルミニウム）が挙げられる。また、金属被覆ガラスフレーク顔料も、本発明に従ったインキ中において成功下に使用することができる。
【００４５】
インキは上記のフレーク様のモルホロジーを欠く着色剤、例えば、非フレーク様のモルホロジーを有する顔料や染料を実質上含まないのが好ましい。かかる着色剤は、紙基体を汚染（染料の場合に）したり又はそれによって捕捉（顔料の場合に）された状態になる傾向があり、かくして消去性に悪影響を及ぼす可能性がある。用語「実質上含まない」とは、好ましいインキはかかる着色剤を消去性に悪影響を及ぼすような量で含まないことを意味する。一般には、好ましいインキは、かかる着色剤を０．１重量％未満で含有する。
【００４６】
剪断減粘用添加剤
また、いくつかの好ましいインキは、インキを剪断減粘性にするために剪断減粘用添加剤も含む。好適な剪断減粘用添加剤は、分散した顔料粒子と一緒に水性溶剤中に混和性又は分散性である。消去可能な剪断減粘性真珠箔インキは、典型的には約０．０１〜約０．８、好ましくは約０．０５〜約０．６０そして最も好ましくは約０．１〜約０．３の剪断減粘性指数（ｎ）を有する。剪断減粘性指数（ｎ）は、レオロジー測定から得られた剪断応力（τ）及び剪断速度（γ）値を実験指数法則式：τ＝Ｋγｎ（ここで、係数Ｋは一定値である）に当てはめることによって決定される。Ｋの正確な値は、試験しようとする組成物に依存する。また、剪断減粘性指数は米国特許４６７１６９１にも記載されているので、必要ならばその開示を参照されたい。剪断応力値は０．５／秒〜１０００／秒まで連続して測定され、そして剪断減粘性指数を決定するために指数法則モデルに当てはめられる。剪断減粘性の測定は、米国デラウエア州ニュー・キャスル所在のティー・エイ・インストルメンツから入手できる「Ｃａｒｒｉ−Ｍｅｄ　Ｒｈｅｏｍｅｔｅｒ　ＣＳＬ２−５００」の如きレオメーター（流動計）で実施されることができる。
【００４７】
好適な剪断減粘用添加剤は、静止時に又は低い剪断速度において濃厚粘性液体である消去可能な剪断減粘性インキを提供する。一般的には、粘度は、剪断速度が増大するにつれて低下する。典型的には、この消去可能な剪断減粘性真珠箔インキは、約１．０／秒の剪断速度において２００ｍＰａ・ｓｅｃ〜２０，０００ｍＰａ・ｓｅｃの粘度を有する。好ましくは、剪断減粘性真珠箔インキはは、約１．０／秒の剪断速度において１，０００ｍＰａ・ｓｅｃ〜１８，０００ｍＰａ・ｓｅｃの粘度を有する。最も好ましくは、剪断減粘性真珠箔インキは、約１．０／秒の剪断速度において２，０００ｍＰａ・ｓｅｃ〜１５，０００ｍＰａ・ｓｅｃの粘度を有する。典型的には、消去可能な剪断減粘性真珠箔インキは、約１００／秒の剪断速度において１０ｍＰａ・ｓｅｃ〜１，０００ｍＰａ・ｓｅｃの粘度を有する。好ましくは、剪断減粘性真珠箔インキは、約１００／秒の剪断速度において３０ｍＰａ・ｓｅｃ〜７００ｍＰａ・ｓｅｃの粘度を有する。最も好ましくは、剪断減粘性真珠箔インキは、約１００／秒の剪断速度において５０ｍＰａ・ｓｅｃ〜５００ｍＰａ・ｓｅｃの粘度を有する。その結果、剪断減粘用添加剤は、約０．０１〜約０．８の減粘性指数、約１．０／秒の剪断速度において２００ｍＰａ・ｓｅｃよりも大きい粘度、及び約１００／秒よりも高い剪断速度において約１，０００ｍＰａ・ｓｅｃよりも低い粘度を有する消去可能な剪断減粘性真珠箔インキを提供する。
【００４８】
好適な剪断減粘用添加剤は、消去可能な剪断減粘性真珠箔インキが使用される基体物質例えば紙に対して、消去性に悪影響を及ぼす態様でいかなる有意の程度にも相互作用しない。好適な剪断減粘用添加剤としては、スメクタイト（ベントナイト又はへクトライト）の如き粘土、及びオルガノクレー典型的には長鎖有機陽イオン基で変性されたスメクタイトが挙げられるが、これらに限定されるものではない。用語「スメクタイト」は、ベントナイト及びへクトライトを含めて水和珪酸ナトリウムカルシウムアルミニウムより主として構成される非金属粘土の一族を指す。スメクタイトの同じ名称は、モントモリロナイト又はナトリウムモントモリロナイト（“ナトリウムベントナイト”又は“ワイオミングベントナイト”）及び膨張性ベントナイト（“ウエスタンベントナイト”）を包含する。ベントナイトは二８面体スメクタイト群の原生コロイド状水和非金属鉱物であり、鉱物性モントモリロナイトより主として構成され、そしてグリット及び非膨潤性鉱物成分を除去するように加工処理されたものである。ヘクトライトは、三８面体スメクタイト群の原生コロイド状鉱物であり、そして珪酸ナトリウムマグネシウムリチウムより主として構成される。典型的には、ヘクトライトは、グリット及び不純物を除去するように加工処理される。商品名「Ｂｅｎｔｏｎｅ　ＭＡ」の如き粘土及び商品名「Ｂｅｎｔｏｎｅ　３４」の如きオルガノクレーが米国ニュージャージー州ハイストーン所在のレオックス・インコーポレーテッドから入手できる。
【００４９】
他の好適な剪断減粘用添加剤としては、水分散性ガム又は樹脂（これらは、天然又は合成のどちらであってもよい）が挙げられる。天然ガムとしては、海草抽出物、植物浸出物、種又は茎ガム、及び微生物発酵ガムが挙げられる。セルロース又は澱粉の変性種の如き合成ガムとしては、プロピレングリコールアルギネート、カルボキシメチルロカストビーンガム及びカルボキシメチルグアルが挙げられる。また、多糖類として、多くの水分散性ガムも挙げることができる。何故ならば、それらの構造は反覆糖単位よりなるからである。水分散性ガムの例としては、キサンタンガム（米国カリフォルニア州サンジェゴ所在のケルコ・バイオポリマーズによって製造販売される商品名「Ｋｅｌｔｒｏｌ」及び「Ｋｅｌｚａｎ」）、カルボキシメチルセルロース（米国デラウエア州ウイルミントン所在のハーキュルス・インコーポレーテッドによってナトリウム塩として製造販売される商品名「Ｂｌａｎｏｓｅ」）、ヒドロキシメチルセルロース（ハーキュルスによって製造販売される商品名「Ｎａｔｒｏｓｏｌ」、米国コネチカット州ダンバリー所在のユニオン・カーバイト・コーポレーションによる商品名「Ｃｅｌｌｏｓｉｚｅ」）、アルギン酸ナトリウム及びアルギン酸の他の塩、カッパ、イオタ及びランブダカラギーナン（赤色海草から抽出される硫酸化多糖類）、アラビアガム（アラビン酸の混成塩）、カラヤガム（アセチル化多糖類）、トラガカンスガム（酸性多糖類の錯体混合物）、ガッチガム（錯体多糖類のカルシウム及びマグネシウム塩）、グアルガム（直鎖ガラクトマンナン）及びその誘導体（米国ニュージャージー州クランバリー所在のロディア・インコーポレーテッドによって製造販売される商品名「Ｊａｇａｒ」）、イナゴマメガム（分岐ガラクトマンナン）、タマリンドガム、オオバコ種ガム、マルメロ種ガム、カラマツガム、ペクチン及びその誘導体、デキストラン、ヒドロキシプロピルセルロース（ハーキュルスによって製造販売される商品名「Ｋｌｕｃｅｌ」）、セルロースエーテル（米国ミシガン州ミッドランド所在のダウ・ケミカル・カンパニーによって製造販売される商品名「Ｍｅｔｈｏｃｅｌ」）及びこのタイプの他の水溶性ガムが挙げられるが、これらに限定されるものではない。
【００５０】
他の好適な剪断減粘用添加剤としては、米国ノースカロライナ州チャーロット所在のビー・エフ・グッドリッチによって商品名「Ｃａｒｂｏｐｏｌ」、例えば「Ｃａｒｂｏｐｏｌ　９３４，９４０及び９４１」の下に製造販売されるポリアルケニルポリエーテルで架橋されたアクリル酸の高分子量単独−及び共重合体が挙げられる。「Ｃａｒｂｏｐｏｌ」単独重合体はアリルスクロース又はアリルペンタエリスリトールで架橋されたアクリル酸の重合体であり、そして「Ｃａｒｂｏｐｏｌ」共重合体は長鎖（Ｃ１０−Ｃ３０）アルキルアクリレートによって変性されアリルペンタエリスリトールで架橋されたアクリル酸の重合体である。「Ｃａｒｂｏｐｏｌ」重合体（これは、「Ｃａｒｂｏｍｅｒ」とも称される）は、典型的には、約３５０，０００〜５，０００，０００の高分子量を有する。
【００５１】
典型的には、インキは、約０．０１重量％〜約１０．０重量％の剪断減粘用添加剤を含む。好ましくは、インキは、約０．０５重量％〜約５重量％の剪断減粘用添加剤を含む。最も好ましくは、インキは、約０．１重量％〜約２重量％の剪断減粘用添加剤を含む。
【００５２】
水性溶剤系
消去可能なインキ中の水性溶剤系は、水が主溶剤であるところの極性溶剤系である。この水性溶剤系は水単独よりなることができるが、しかし筆記用具の先端における乾燥を抑制するのに且つインキが低温度で凍結するのを防止するのに有用な他の水溶性有機溶剤を水性溶剤系中に含めることができる。典型的には、消去可能なインキは１重量％〜４０重量％の水溶性有機溶剤を含む。好ましくは、消去可能なインキは５重量％〜３０重量％の水溶性有機溶剤を含む。最も好ましくは、消去可能なインキは約８重量％〜２５重量％の水溶性有機溶剤を含む。もしも多すぎる水溶性有機溶剤を消去可能なインキに加えると、筆記されたマークは、乾燥するのにより長い時間を要し、一層悪い消去性を有し、より貧弱な筆記特性（不均一な線強度）を示し、そして処方物中の剪断減粘剤の溶解度が影響を受ける場合がある。
【００５３】
分散剤
加えて、消去可能な筆記用組成物中における顔料粒子の密度及び寸法のために、粒子をインキ中に分散させるための１種又はそれ以上の有効な分散剤の使用が必要である。典型的には、かかる分散剤は、電荷を有してもよく又は有しなくてもよくそして顔料及び／又は顔料粒子表面に結合される“固定基”を有する重合体鎖を含む水溶性重合体である。重合体鎖の未結合部分が十分に溶媒和されると、それは、溶剤系中の粒子の分散を安定化するのを補助する。また、消去可能な剪断減粘性組成物の乾燥時間を短縮させるために分散剤が使用される。典型的には、消去可能なインキは、約０．０１重量％〜５重量％の１種又はそれ以上の適当な分散剤、好ましくは約０．０２重量％〜４重量％の１種又はそれ以上の分散剤、そして最も好ましくは約０．０５重量％〜２重量％の１種又はそれ以上の分散剤を含む。十分な量の１種又はそれ以上の分散剤を含有しない組成物は貧弱な筆記性能（先端からの流れが減少され又は全くない）を示す可能性があり、そして時間及び／又は温度の上昇と共に貧弱な安定性を示す場合がある。
【００５４】
好適な分散剤の例としては、商品名「Ｄｉｓｐｅｒｂｙｋ−１９２」（米国コネチカット州ウオリングフォード所在のビ−・ワイ・ケイ・ケミ・ＵＳＡ・インコーポレーテッド）の如き非イオン性共重合体、商品名「Ｄｉｓｐｅｒｂｙｋ−１９０」及び「Ｄｉｓｐｅｒｂｙｋ−１９１」（米国コネチカット州ウオリングフォード所在のビ−・ワイ・ケイ・ケミ・ＵＳＡ・インコーポレーテッド）の如き陰イオン性共重合体、商品名「Ｓｏｌｓｐｅｒｓｅ　４００００」及び「Ｓｏｌｓｐｅｒｓｅ　４１０９０」（米国ノースカロリナ州チャーロッテ所在のアベシア・ピグメンツ・アンド・アデッテブス）の如き陰イオン性燐酸化アルコキシル化重合体、商品名「Ｐｅｃｏｓｉｌ　ＰＳ−１００」及び「Ｐｅｃｏｓｉｌ　ＰＳ−１５０」（米国ニュージャージー州サマービル所在のホエニックス・ケミカル・インコーポレーテッド）の如き陰イオン性ジメチコンコポリオールホスフェート、並びに商品名「Ｚｅｐｈｒｙｍ　ＰＤ　２４３４」、「Ｚｅｐｈｒｙｍ　ＰＤ　２６３０」、「Ｚｅｐｈｒｙｍ　ＰＤ　２６７８」及び「Ｚｅｐｈｒｙｍ　ＰＤ　３０７６」（米国デラウエア州ウイルミントン所在のユニクエマから入手可能である）の如き他の重合体が挙げられるが、これらに限定されるものではない。
【００５５】
湿潤剤
一定の筆記線を生じさせるためには、処方物は、筆記用具のボールを容易に湿潤させなければならない。更に、処方物は、筆記マークが紙への溶剤の吸収によって迅速に乾燥するように紙を湿潤させなければならない。好ましい湿潤剤は陰イオン性又は非イオン性のどちらであってもよい。典型的には、消去可能なインキは、約０．０１重量％〜５重量％の１種又はそれ以上の適当な湿潤剤、好ましくは約０．０２重量％〜４重量％の１種又はそれ以上の湿潤剤、そして最も好ましくは約０．０５重量％〜２重量％の１種又はそれ以上の湿潤剤を含む。
【００５６】
好適な湿潤剤の例としては、商品名「Ｅｔｈｆａｃ　３２４」及び「Ｅｔｈｆａｃ　３６１」（米国サウスカロライナ州グリーンビル所在のエソックス・ケミカル・ＬＬＣ）の如き陰イオン性燐酸エステル、商品名「Ｅｍｃｏｌ　４１００Ｍ」（米国コネチカット州グリーンウィッチ所在のウイトコ・コーポレーション）及び「Ｔｒｉｔｏｎ　ＧＲ−５Ｍ」（米国コネチカット州ダンバリー所在のユニオン・カーバイド・コーポレーション）の如き陰イオン性スルホスクシネート、商品名「Ｅｍｅｒｅｓｔ　２６３４」及び「Ｅｍｅｒｅｓｔ　２６４６」（米国オハイオ州シンシナティ所在のコグニス・コーポレーション）の如き非イオン性エトキシル化脂肪酸、商品名「Ｂｒｉｊ　５８」、「Ｂｒｉｊ　９８」、「Ｒｅｎｅｘ　２０」、「Ｒｅｎｅｘ　３６」及び「Ｓｙｎｔｈｒａｐｏｌ　ＫＢ」（米国デラウエア州ウイルミントン所在のユニクエマ）の如き非イオン性エトキシル化アルコール、並びに商品名「ＢＹＫ−３４５」、「ＢＹＫ−３４８」、「ＢＹＫ−３０７」及び「ＢＹＫ−３３３」（米国コネチカット州ウォーリングフォード所在のビー・ワイ・ケイ・ケミ・ＵＳＡ・インコーポレーテッド）の如き非イオン性ポリエーテル変性ポリジメチルシロキサンが挙げられるが、これらに限定されるものではない。
【００５７】
保存剤
多糖類ガムで増粘した消去可能なインキでは、細菌や菌類の成長を防止するために１種又はそれ以上の防腐剤の使用を必要とする。好ましい薬剤は、商品名「Ｐｒｏｘｅｌ」の下に溶液又は分散液として販売される広範囲の殺生物剤の１，２−ベンゾイソチアゾリン−３−オンである。好適な防腐剤の例としては、商品名「Ｐｒｏｘｅｌ　ＧＸＬ」、「Ｐｒｏｘｅｌ　ＢＤ２０」及び「Ｐｒｏｘｅｌ　ＸＬ２」（米国デラウエア州ウイルミントン所在のアベシア・バイオサイズ）が挙げられるが、これらに限定されるものではない。典型的には、本発明に従った消去可能なインキは、防腐剤中にある活性成分を０．０１重量％〜０．０５重量％含むことができる。他の防腐剤としては、ソルビン酸カリウム、安息香酸ナトリウム、ペンタクロルフェニルナトリウム及びジヒドロ酢酸ナトリウムが挙げられるが、これらに限定されるものではない。
【００５８】
他の添加剤
また、本発明に従った消去可能なインキは、消泡剤、腐食防止剤及び滑剤のような斯界に周知の他の添加剤を含むこともできる。
【００５９】
追加的に、筆記用組成物のｐＨは、その組成物の安定性及び筆記特性を向上させるように調整することができる。例えば、消去可能なインキの安定性は、組成物のｐＨを約５〜約９に調整することによって、例えば、酸又は塩基を加えることによって向上させることができる。より好ましくは消去可能な筆記用組成物のｐＨは約７〜約９であり、そして最も好ましくは消去可能なインキのｐＨは約７〜約８である。
【００６０】
筆記用具
消去可能な剪断減粘性組成物を送出するのに好適な筆記用具としては、通常のボールペンが挙げられるが、これに限定されるものではない。本発明に従った組成物と共に使用するのに好適なボールペンの先端は、直径が０．３ｍｍ〜２．０ｍｍのボールを有する。このボールは、筆記用組成物を収容する流体容器と直接接触している。先端の開口とボールとの間の隙間は、本発明に従った消去可能なインキ中の顔料粒子が先端を通過するのを許容するのに十分な寸法でなければならない。好ましくは、その隙間は、少なくとも約１００ミクロン、より好ましくは少なくとも約２５ミクロンである。ボールは、焼結硬質合金、セラミックス及び樹脂を含む群の物質から作られる。先端の材料は、ステンレス鋼、ニッケル、銀、黄銅及び成形樹脂を含めた物質から選択される。また、先端は、筆記する力がボールの背面を押すまでボールと接触してそれを先端の前面の内縁を押圧するスプリングを収納することができる。このようなスプリングを有するボールペンは米国特許５９２９１３５に記載されているので、必要ならば該特許を参照されたい。筆記用組成物と共に使用することができるボールペン（スプリングを有しない）の他の例は、商品名「Ｐａｐｅｒ　Ｍａｔｅ　Ｇｅｌ　Ｓｔｉｃｋ」のペン（米国イリノイ州ベルウッド所在のサンフォード）及び「ｕｎｉ−ｂａｌｌ　Ｓｉｇｎｏ」のゲルインキペン（三菱鉛筆株式会社）である。
【００６１】
筆記性能の測定法
消去可能なインキの消去性は手による消去及び視覚的観察によって評価することができるが、しかしこれは適用圧の如き個人の因子及び消去しようとする表面の寸法を含む。紙を筆記用具の下に２４５ｍｍ／分の速度で進めるような標準筆記試験法に従って基体にトレースを適用することによってより正確な評価を実施することができる。紙を取り出し、そして「Ｓａｎｆｏｒｄ」（米国イリノイ州ベルウッド）「Ｐｉｎｋ　Ｐｅａｒｌ」ペンシルイレーザー＃１０１（ショアＡ３４硬度、ＡＳＴＭ　Ｄ２２４０）を備えた消去ヘッドを含む消去用具に配置する。トレースをつけた紙に消去ヘッドを３８０ｇの荷重下に適用する。イレーザーは、７ｍｍ×３ｍｍ寸法の表面を有する。消去ヘッドは７５サイクル／分の速度で往復し、そして各行程の長さは５０ｍｍである。各トレースは、視覚的に観察することができ又は光度計の読みによって評点を付けることができる２５サイクルの消去を受ける。筆記用具で基体にトレースを一旦適用すると、適用されたトレースは、消去ヘッドで消去する前に室温で約５分間風乾に曝される。光度計の読みは、「ＭａｃＢｅｔｈ　ＰＣＭ　ＩＩ」反射計の如き反射計に記録することができる。
【００６２】
消去率（Ｅｔｏｔ）は、各消去線の反射率（“消去線の反射率”）及びいかなるマーキングもない紙の反射率（ブランク反射率）を記録しそして消去線の反射率対ブランク反射率の比率即ちＥｔｏｔ−（消去線／ブランク）を計算することによって決定することができる。消去率％は、Ｅｔｏｔに１００を掛けることによって計算される。
【００６３】
マーキングの強度は、マーキングの反射率（“マーキング反射率”）を記録しそしてブランク反射率とマーキング反射率との差異を計算することによって決定することができる。マーキングの強度％は、計算した強度差をブランク反射率に標準化しそしてこの値に１００を掛けることによって計算される。黒色基準は、１００％に相当するマーキング強度を有する。
【００６４】
マーキングの線均一性は、マーキングの幾つかの部分においてマーキングの強度を計算しそして測定した強度を基にしてマーキングの強度の標準偏差を決定することによって決定することができる。
【００６５】
本発明は次の実施例に照らしてよりよく理解することができるだろうが、これらの実施例は本発明の実施態様を例示するものであって、いかなる点においても本発明の範囲を限定するものではない。
【００６６】
例１
消去可能な剪断減粘性真珠箔インキの処方例
表１に記載した成分重量％に従って試料を１５〜３０ｍＬの少量で処方した。混合操作は、５０ｍＬのポリプロピレン遠心分離管においてプロピレングリコール、キサンタンガム及び全水量のうちの２ｍＬを除いてすべての成分を先ず一緒にすることによって実施された。管をキャップしそして手動で振盪した。次いで、管を「Ｖｏｒｔｅｘ−Ｇｅｎｉｅ　２」ミキサー（米国ペンシルバニア州ピッツバーグ所在のフィッシャー・サイエンティフィック・カンパニー製）に水平に取り付けて５分間の高速過流を施した。第二の管において、プロピレングリコール及びキサンタンガムを一緒にした。第二管を手動で振盪して、キサンタンガムをプロピレングリコール中に分散させるのを確実にした。５分間の高速過流後に、第一管の内容物を第二管に加えた。残りの２ｍＬの水を第一管に加え、これを再キャップしそして十分に振盪させた。次いで、第一管のこの濯ぎ水を第二管に加えた。第二管をキャップし、手動で振盪し、次いでミキサー装置に水平に取り付けた。１５ｍＬの試料では、管を先ず５分間過流させ、この点において混合を中断して側部をパスツールピペットで掻き取った。その後、管を更に１０分間過流させた。３０ｍＬの試料では、管を先ず１０分間過流させ、この点において混合を中断して側部をパスツールピペットで掻き取った。その後、管を更に１５分間過流させた。過流が完了した後、管を遠心分離機（米国マサチューセッツ州ニードハム・ハイツ所在のインターナショナル・エクイプメント・カンパニー製の「ＩＥＣ　ＰＲ−７０００Ｍ」）に入れ、そして１００Ｇで１．５分間回転させて空気バブルが放出するのを助けた。次いで、管を２４時間を越えない時間の間静かに保った。剪断減粘性組成物を使用する前に、管を必要に応じて１００Ｇで１．５分間遠心分離した。
【００６７】
表１に示す処方例において、真珠箔顔料（米国ニューヨーク州ホーソーン所在のイー・エム・インダストリーズ・インコーポレーテッド、及びイー・エム・インダストリーズのロナ・ビジネス・ユニット）は実験室でふるいに掛けられ、そして５〜１５ミクロンカットからのものであった。グラファイトフレークは、ホソカワ・ミクロン・パウダー・システムズ（米国ニュージャージー州サミット）によって７．８ミクロンの平均直径（標準偏差＝３．７ミクロン）（２０ミクロンよりも大が約０．１容量％、２ミクロンよりも小が約２容量％）に予め処理された「Ｍｉｃｒｏ　７９０」（米国ニュージャージー州アズベリー所在のアズベリー・グラファイト・ミルズ）であった。潤滑性粒子は、５．０〜６．０ミクロンの平均粒度を持つ「Ｍｉｃｒｏｓｌｉｐ　５１９」ミクロ化ポリテトフルオルエチレン粉末（米国ニュージャージー州ピスカッタウェイ所在のプレスパース・インコーポレーテッド）であった。剪断減粘用添加剤はキサンタンガム（米国カリフォルニア州サンジェゴ所在のケルコ・バイオポリマーズの「Ｋｅｌｔｒｏｌ　ＣＧ」）であり、分散剤及び潤滑剤は「Ｄｉｓｐｅｒｂｙｋ　Ｄ−１９２」及び「ＢＹＫ−３４５」（米国コネチカット州ウォーリングフォード在住のビー・ワイ・ケイ・ケミ・ＵＳＡ）、並びに「Ｅｍｅｒｅｓｔ　２６４６」（米国オハイオ州シンシナティ所在のコグニス・コーポレーション）であり、保存剤は「Ｐｒｏｘｅｌ　ＧＸＬ」（米国デラウエア州ウイルミントン所在のアベシア・バイオサイズからのジプロピレングリコール及び水中に溶解させた１９．３重量％溶液）であり、水溶性有機溶剤はプロピレングリコール（米国ペンシルバニア州ピッツバーグ所在のフィッシャー・サイエンティフィック・カンパニー）であり、そして水は脱イオン水であった。
【００６８】
【表１】
2004502821.tif 000002
2004502821.tif 000003
【００６９】
例２
消去可能な剪断減粘性真珠箔インキの指数法則パラメーター
「Ｃａｒｒｉ−Ｍｅｄ　ＣＳＬ２−５００　Ｒｈｅｏｍｅｔｅｒ」（米国デラウエア州ニュー・キャスル所在のティー・エイ・インストルメンツ）を使用して、各試料の見掛粘度（μ）を２５℃で測定した。この測定器では、４ｃｍ直径及び２度の角度を有するステンレス鋼円錐体と共にコーン・アンド・プレート（ｃｏｎｅ−ａｎｄ−ｐｌａｔｅ）の形状寸法が使用された。３分で０．０５〜１，０００／秒にわたる剪断速度（γ）において少量の試料（０．７ｍＬ）を６９ミクロンのギャップ内で剪断した。円錐体を駆動させるのに要したトルクから剪断応力（τ）を測定し、そしてμ＝τ／γ（ここで、μはＰａ・ｓｅｃの単位にあり、τはＮ・ｍ−２の単位でありそしてγはｓｅｃ−１単位である）から見掛粘度を計算した。
【００７０】
各試料について、測定した粘度を、２つのパラメーター「Ｏｓｔｗａｌｄ−ｄｅ　Ｗａｅｌｅ」又は指数法則モデルμ＝Ｋγｎ−１［ここで、ｎは流れ挙動指数（又はｎ＜１のときに剪断減粘性指数）であり、そしてＫは指数法則係数（ｋｇ・ｍ−１・ｓｅｃｎ−２）である］を使用して剪断速度に適合させた。指数法則モデルは、１桁又は２桁程大きい範囲にわたって中間剪断速度において剪断減粘性流体（ｎ＜１）に対して良好な適合を提供する。このモデルでは、極めて低い又は極めて高い剪断速度において粘度を十分には表わさない。
【００７１】
表１の試料についてのデータを調べた後、指数法則モデルを１．０／秒及び１００／秒の剪断速度間の粘度に当てはめた。得られたＫ及びｎの値を、１．０／秒、３０／秒及び１００／秒の剪断速度での見掛粘度の計算値と一緒に表２に記載する。Ｒ平方値は、表２に示されるすべての回帰について０．９９９よりも良好であった。
【００７２】
【表２】
2004502821.tif 000004
【００７３】
例３
真珠箔インキの線幅、強度及び消去率
赤、金、青、及び緑色の筆記用組成物を収容する一組の４本のペンを使用して１２人の実験者（６人男性／６人女性）で内部パネルテストを実施した。これらの組成物は、表１における選択した処方例に従って調製された。赤は試料Ａであり、金は「Ｍｉｃｒｏｓｌｉｐ　５１９」の代わりに「Ｍｉｃｒｏｓｌｉｐ　５１９Ｌ」（平均粒度１１．０〜１３．０ミクロン）を含む試料Ｆであり、青は試料Ｊであり、そして緑は試料Ｐであった。ペンは、１ｍｍの先端を有する市販金属ゲルペンからの再循環された本体及び先端を用いて構成された。筆記用組成物を収容する替芯（ｒｅｆｉｌｌ）を各々のペン本体に挿入した。各色彩の４つの替芯をテストの開始前にレイダウン測定値によって特徴づけたので、その平均値を表３に参照のために記載する。
【００７４】
テストにおいて、４本のペンからなる４組のペンを使用したが、各組で色彩の順序を変えた。テストには１２人のパネリストが関与したが、各組は結局は３人の個人によって使用された。実験者は、６つの文を書くこと及び２つの線を引くことを含む５分の練習で各々のペンで書いた。その文のうちの１つを完了直後（約５〜１０秒）に消去し、そして二番目の文を約２〜３分後に消去した。すべての消去に対して、「Ｐｉｎｋ　Ｐｅａｒｌ」イレーザー（米国イリノイ州ベルウッド所在のサンフォード・コーポレーション）が使用された。トレーシング及び消去は、画像分析によって分析された。
【００７５】
画像分析装置系は、２５０Ｗの白熱タングステン灯（米国イリノイ州オーランド・パーク所在のウィコ）、「Ｓｏｎｙ　ＤＣＲ−ＸＸ１０００」デジタルビデオカメラレコーダー（日本のソニー・コーポレーション）及び「Ｏｐｔｉｍａｓ　Ｖｅｒｓｉｏｎ６．５」ソフトウェア（米国メリーランド州シルバー・スプリング所在のメディア・シバーネティックス）よりなっていた。消去率の測定では、２４−ビットＲＧＢ画像を直接分析した。線幅及び強度の測定では、着色画像を８−ビットグレースケール（無彩色スケール）画像に転換した。
【００７６】
製品の線幅は、検知されたトレーシングについて、等式：線幅＝（２＊面積）／（［周長］２−４＊面積）０．５を使用して面積及び周長の測定値から計算された。
【００７７】
結果を各実験者に対して２つの文及び２つの線について平均化し、次いですべてのパネリストに対して平均化した。
【００７８】
製品の強度は、検知されたトレーシングの平均灰色値（黒色＝０、白色＝２５５）として測定された。次いで、Ｚの平均灰色値を有する筆記の強度％を次の如くして計算した。
強度％＝（１−［Ｚ／２５５］）＊１００
【００７９】
線幅に対する操作と同様に、結果を各実験者に対して２つの文及び２つの線について平均化し、次いですべてのパネリストに対して平均化した。
【００８０】
製品の消去率は、筆記されたトレーシングをイレーザーで除去することによってブランク紙の灰色レベル読みを回復する能力と規定された。消去率％は、
消去率％＝（Ｚ／Ｚ０）＊１００
（ここで、Ｚは紙の消去された部分の平均灰色値であり、そしてＺ０はそのブランク部分の平均灰色値である）として計算された。各パネリストに対して、消去率は、中間の“５〜１０秒”の消去例及びそれよりも長い“２〜３分”の消去例について測定された。各消去帯域の前後にブランクペーパー帯域を測定し、そしてこれらのブランク帯域の平均値を用いてその測定値を割って消去する帯域を得た。
【００８１】
赤、金、青及び緑色の筆記用組成物について線幅、強度及び消去率の計算値を表３に記載する。その結果によれば、消去率のいくらかの改善は筆記用組成物のレイダウンを下げることによって達成することができるが、しかしこのレイダウンは強度や線幅が受け入れできなくなる程に低くすることができないことが分かる。また、その結果は、筆記用組成物の消去率が消去前に短時間待った後に向上することも示す。この特定のテストは２分よりも多くの経過時間を有していたけれども、後続のテストは、７〜９ｍｇ／ｍの範囲内のレイダウンを有する筆記用組成物で必要とされる最少時間は恐らく１５〜２０秒であることを示した。
【００８２】
典型的には、真珠箔筆記用組成物の強度では、好ましい値は２５％よりも大きく、より好ましい値は３０％よりも大きく、そして最も好ましい値は４０％よりも大きい。
【００８３】
真珠箔筆記用組成物の消去率では、好ましい値は８０％よりも大きく、より好ましい値は９０％よりも大きく、そして最も好ましい値は９５％よりも大きい。
【００８４】
真珠箔筆記用組成物のレイダウンでは、好ましい値は０．１〜１５ｍｇ／ｍであり、より好ましい値は１〜１２ｍｇ／ｍであり、そして最も好ましい値は５〜１０ｍｇ／ｍである。
【００８５】
【表３】
2004502821.tif 000005
【００８６】
例４
消去可能な減粘性グラファイトインキの処方例
表４に記載した成分重量％に従って試料を１５〜３０ｍＬの少量で処方した。例１に記載したと同じ混合操作を使用した。
【００８７】
表４に示した処方例では、使用したグラファイト粒子はホソカワ・ミクロン・パウダー・システムズ（米国ニュージャージー州サミット）によって７．８ミクロンの平均直径（標準偏差＝３．７ミクロン）の平均直径に予め処理された「Ｍｉｃｒｏ　７９０」（米国ニュージャージー州アズベリー所在のアズベリー・グラファイト・ミルズ）であり、剪断減粘用添加剤はキサンタンガム（米国カリフォルニア州サンジェゴ所在のケルコ・バイオポリマーズからの「Ｋｅｌｔｒｏｌ　ＣＧ」）であり、分散剤は「Ｄｉｓｐｅｒｂｙｋ−１９２」（米国コネチカット州ウォーリングフォード所在のビー・ワイ・ケイ・ケミ・ＵＳＡ）であり、そして湿潤剤は「ＢＹＫ−３４５」（米国コネチカット州ウォーリングフォード所在のビー・ワイ・ケイ・ケミ・ＵＳＡ）及び「Ｅｍｅｒｅｓｔ　２６４６」（米国オハイオ州シンシナティ所在のコグニス・コーポレーション）であり、保存剤は「Ｐｒｏｘｅｌ　ＧＸＬ」（ジプロピレングリコール及び水中に溶解させた１９．３重量％溶液）（米国デラウエア州ウイルミントン所在のアベシア・バイオサイズ）であり、水溶性有機溶剤はグリセロール及び／又はプロピレングリコール（両方とも、米国ペンシルバニア州ピッツバーグ所在のフィッシャー・サイエンティフィック・カンパニーから入手可能である）であり、そして水は脱イオン水であった。
【００８８】
【表４】
2004502821.tif 000006
【００８９】
例５
消去可能な剪断減粘性グラファイトインキの指数法則パラメーター
表４の試料についてのデータを調べた後、指数法則モデルを１．０／秒及び１００／秒の剪断速度間の粘度に当てはめた（例２参照）。得られたＫ及びｎの値を、１．０／秒、３０／秒及び１００／秒の剪断速度での見掛粘度の計算値と一緒に表５に記載する。Ｒ平方値は、表５に示されるすべての回帰について０．９９９よりも良好であった。
【００９０】
【表５】
2004502821.tif 000007
【００９１】
例６
グラファイトインキの強度及び消去率の値
本発明に従った筆記用組成物の消去率及び線強度並びに筆記用具を市場で入手可能な筆記製品と比較するために、１３人の実験者（５人の男性／８人の女性）が３種の筆記製品を使用して試験を実施した。本発明に従った筆記用具は、消去可能な剪断減粘性筆記用組成物（表５の試料Ｇ）及び０．８ｍｍの先端を含んでいた。この用具の性能を「Ｓａｎｆｏｒｄ　Ｍｉｒａｄｏ」鉛筆（Ｎｏ．２ＨＢ芯）及び「Ｓａｎｆｏｒｄ　Ｃｌｉｃｋｓｔｅｒ」機械式鉛筆（０．７ｍｍのＨＢ芯）と比較した。実験者は、１０個の文を書くこと及び１０個の円で芯替えすることを含む５分の練習で各製品を使用した。トレーシングを画像分析によって分析した。
【００９２】
測定を完了した後、練習を１３人の異なるパネリストに再配分した。各実験者は、「Ｓａｎｆｏｒｄ　Ｐｉｎｋ　Ｐｅａｒｌ」イレイザーを使用して各練習時の１つの文を消去するように要求された。消去した部分及び隣接するブランク部分を画像分析によって分析した。画像分析装置系は例３に記載したものと同じ構成であった。
【００９３】
線強度及び消去率の結果を１３人のパネリストについて平均化し、これを表６に示す。
【００９４】
【表６】
2004502821.tif 000008
【００９５】
本発明をそのある種の好ましい変形例に関してかなり詳細に説明したけれども、他の変形例も可能である。それ故に、特許請求の範囲の精神及び範囲は、ここに含まれる好ましい変形例の説明に限定されるべきでない。
【国際公開パンフレット】
2004502821.tif 000009
2004502821.tif 000010
2004502821.tif 000011
2004502821.tif 000012
2004502821.tif 000013
2004502821.tif 000014
2004502821.tif 000015
2004502821.tif 000016
2004502821.tif 000017
2004502821.tif 000018
2004502821.tif 000019
2004502821.tif 000020
2004502821.tif 000021
2004502821.tif 000022
2004502821.tif 000023
2004502821.tif 000024
2004502821.tif 000025
2004502821.tif 000026
2004502821.tif 000027
2004502821.tif 000028
2004502821.tif 000029
2004502821.tif 000030
2004502821.tif 000031
2004502821.tif 000032
2004502821.tif 000033
2004502821.tif 000034
2004502821.tif 000035
2004502821.tif 000036
2004502821.tif 000037
2004502821.tif 000038
2004502821.tif 000039
2004502821.tif 000040
2004502821.tif 000041
【国際公開パンフレット（コレクトバージョン）】
2004502821.tif 000042
【国際公開パンフレット（コレクトバージョン）】
2004502821.tif 000043
【国際調査報告】
2004502821.tif 000044
2004502821.tif 000045
2004502821.tif 000046